(57)【要約】【課題】リチウムイオン二次電池における、初期の充放電効率（初期効率）およびサイクル維持率を向上させるリチウムイオン二次電池用正極活物質の製造方法を提供する。【解決手段】Ｌｉ元素及び遷移金属元素を含むリチウム含有複合酸化物（Ｉ）を洗浄液と接触させ、接触後に洗浄液と分離してリチウム含有複合酸化物（ＩＩ）を得る工程（Ｉ）、好ましくはＦを含む陰イオン（Ａ）を含む水溶液からなる組成物（１）、および好ましくはＡｌまたはＺｒを含む陽イオン（Ｍ）を含む水溶液からなる組成物（２）とリチウム含有複合酸化物（ＩＩ）とを接触させる工程（ＩＩ）、および工程（ＩＩ）の後にリチウム含有複合酸化物（ＩＩ）を加熱する工程（ＩＩＩ）をこの順で有するリチウムイオン二次電池用正極活物質の製造方法。【選択図】なし【特許請求の範囲】
【請求項１】
下記工程（Ｉ）、（ＩＩ）および（ＩＩＩ）をこの順で有するリチウムイオン二次電池用正極活物質の製造方法。
工程（Ｉ）：Ｌｉ元素及び遷移金属元素を含むリチウム含有複合酸化物（Ｉ）を洗浄液と接触させ、接触後に洗浄液と分離してリチウム含有複合酸化物（ＩＩ）を得る工程。
工程（ＩＩ）：リチウム含有複合酸化物（ＩＩ）と、下記組成物（１）および組成物（２）とを接触させてリチウム含有複合酸化物（ＩＩＩ）を得る工程。
工程（ＩＩＩ）：リチウム含有複合酸化物（ＩＩＩ）を加熱する工程。
組成物（１）：Ｓ、Ｐ、Ｆ、およびＢからなる群より選ばれる少なくとも１種の元素（ａ）を含む単原子または多原子の陰イオン（Ａ）を含む水溶液。
組成物（２）：Ｌｉ、Ｍｇ、Ｃａ、Ｓｒ、Ｂａ、Ｙ、Ｔｉ、Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｃｕ、Ｚｎ、Ａｌ、Ｇａ、Ｉｎ、Ｓｎ、Ｓｂ、Ｂｉ、Ｌａ、Ｃｅ、Ｐｒ、Ｎｄ、Ｇｄ、Ｄｙ、Ｅｒ、およびＹｂからなる群より選ばれる少なくとも１種の金属元素（ｍ）の単原子または錯体の陽イオン（Ｍ）を含む水溶液。
【請求項２】
前記組成物（２）に含まれる金属元素（ｍ）がＡｌである、請求項１に記載のリチウムイオン二次電池用正極活物質の製造方法。
【請求項３】
工程（ＩＩ）において、リチウム含有複合酸化物（Ｉ）に含まれる遷移金属元素の合計量に対する、前記組成物（２）に含まれる各陽イオン（Ｍ）のモル比にそれぞれの陽イオン（Ｍ）の価数の絶対値を乗じた値の合計が、０．００１〜０．１５の範囲内になるように接触させる、請求項１または２に記載のリチウムイオン二次電池用正極活物質の製造方法。
【請求項４】
前記組成物（１）に含まれる陰イオン（Ａ）が、Ｆ−である、請求項１〜３のいずれか１項に記載のリチウムイオン二次電池用正極活物質の製造方法。
【請求項５】
工程（ＩＩ）において、リチウム含有複合酸化物（Ｉ）に含まれる遷移金属元素の総量に対する、前記組成物（１）に含まれる各陰イオン（Ａ）のモル比にそれぞれの陰イオン（Ａ）の価数の絶対値を乗じた値の合計が、０．００１〜０．１５の範囲内になるように接触させる、請求項１〜４のいずれか１項に記載のリチウムイオン二次電池用正極活物質の製造方法。
【請求項６】
工程（Ｉ）において、洗浄液が、２５℃におけるｐＨが０〜６の酸性水溶液である、請求項１〜５のいずれか１項に記載のリチウムイオン二次電池用正極活物質の製造方法。
【請求項７】
リチウム含有複合酸化物（Ｉ）に含まれる全リチウム元素に対する、前記洗浄液中に溶解したリチウム元素の量の割合で表されるリチウム溶出率が、０．２〜１０％である、請求項１〜６のいずれか１項に記載のリチウムイオン二次電池用正極活物質の製造方法。
【請求項８】
リチウム含有複合酸化物（Ｉ）が、Ｌｉ元素と、Ｎｉ、Ｃｏ、およびＭｎからなる群より選ばれる少なくとも１種の遷移金属元素とを含み、Ｌｉ元素のモル量が前記遷移金属元素の総モル量に対して１．２倍超である、請求項１〜７のいずれか１項に記載のリチウムイオン二次電池用正極活物質の製造方法。
【請求項９】
リチウム含有複合酸化物（Ｉ）が、下式（１）で表される化合物である、請求項８に記載のリチウムイオン二次電池用正極活物質の製造方法。
Ｌｉ（Ｌｉｘ１Ｍｎｙ１Ｍｅｚ１）Ｍｅ’αＯｐＦｑ    （１）
ただし、Ｍｅは、ＣｏおよびＮｉからなる群より選ばれる少なくとも１種の元素であり、Ｍｅ’はＡｌ、Ｃｒ、Ｍｇ、Ｍｏ、Ｒｕ、Ｔｉ、Ｚｒ、およびＦｅからなる群より選ばれる少なくとも１種であり、０．１＜ｘ１＜０．２５、０．５≦ｙ１／（ｙ１＋ｚ１）≦０．８、０≦α≦０．１、ｘ１＋ｙ１＋ｚ１＝１、１．９＜ｐ＜２．１、０≦ｑ≦０．１である。
【請求項１０】
工程（ＩＩＩ）における加熱を、２５０〜７００℃で行う、請求項１〜９のいずれか１項に記載のリチウムイオン二次電池用正極活物質の製造方法。
【請求項１１】
工程（ＩＩ）における組成物（１）および組成物（２）の溶媒が、水のみである、請求項１〜１０のいずれか１項に記載のリチウムイオン二次電池用正極活物質の製造方法。
【請求項１２】
工程（ＩＩ）において、リチウム含有複合酸化物（ＩＩ）と、組成物（１）および組成物（２）との接触を、スプレーコート法を用いて組成物（１）および組成物（２）を前記リチウム含有複合酸化物（ＩＩ）に噴霧することによって行う、請求項１〜１１のいずれか１項に記載のリチウムイオン二次電池用正極活物質の製造方法。
【請求項１３】
工程（ＩＩ）において、リチウム含有複合酸化物（ＩＩ）と、組成物（１）および組成物（２）との接触を、撹拌中のリチウム含有複合酸化物（ＩＩ）に組成物（１）および組成物（２）を噴霧することによって行う、請求項１２に記載のリチウムイオン二次電池用正極活物質の製造方法。
【請求項１４】
請求項１〜１３のいずれか１項に記載の製造方法により、リチウムイオン二次電池用正極活物質を製造する工程と、
該リチウムイオン二次電池用正極活物質、バインダーおよび導電材を含む正極活物質層を正極集電体上に形成する工程を有する、リチウムイオン二次電池用正極の製造方法。
【請求項１５】
請求項１４に記載の製造方法によりリチウムイオン二次電池用正極を製造する工程と、
前記リチウムイオン二次電池用正極、負極、非水電解質およびセパレータを用いてリチウムイオン二次電池を構成する工程を有する、リチウムイオン二次電池の製造方法。
【発明の詳細な説明】
【技術分野】
【０００１】
本発明はリチウムイオン二次電池用正極活物質の製造方法、およびこれを用いたリチウムイオン二次電池用正極の製造方法、ならびにリチウムイオン二次電池の製造方法に関する。
【背景技術】
【０００２】
リチウムイオン二次電池は、携帯電話やノート型パソコン等の携帯型電子機器に広く用いられている。リチウムイオン二次電池用の正極活物質には、ＬｉＣｏＯ２、ＬｉＮｉＯ２、ＬｉＮｉ０．８Ｃｏ０．２Ｏ２、ＬｉＭｎ２Ｏ４等のリチウムと遷移金属等との複合酸化物（以下、リチウム含有複合酸化物ともいう）が用いられている。
また、近年、携帯型電子機器や車載用のリチウムイオン二次電池として小型化・軽量化が求められ、充放電効率のさらなる向上が望まれている。
【０００３】
特許文献１には、特定の陽イオンＭを含む水溶液、および該陽イオンＭと反応して難溶性の塩を形成する陰イオンＮを含む水溶液と、Ｌｉ元素及び遷移金属元素を含むリチウム含有複合酸化物とを接触させた後に加熱して、リチウム含有複合酸化物に被覆層を設けることによって、放電サイクルを繰り返した後の放電容量の維持率（サイクル維持率）を向上させる方法が記載されている。
【０００４】
また特許文献２には、Ｌｉ元素及び遷移金属元素を含むリチウム含有複合酸化物の粉末を、硝酸で処理し、アンモニアガスで処理した後に加熱処理すると、初期の充放電効率（初期効率）が向上したことが記載されている。
【先行技術文献】
【特許文献】
【０００５】
【特許文献１】国際公開第２０１２／１７６９０４号
【特許文献２】米国特許第７，３１４，６８２号明細書
【発明の概要】
【発明が解決しようとする課題】
【０００６】
しかしながら従来の技術では、リチウムイオン二次電池における充放電効率が必ずしも十分とはいえず、改善が望まれる。
具体的には、初期効率が高く、かつサイクル維持率が高いリチウムイオン二次電池が望ましい。
本発明は前記事情に鑑みてなされたもので、リチウムイオン二次電池における、初期効率およびサイクル維持率を同時に向上させることができるリチウムイオン二次電池用正極活物質の製造方法、ならびにこれを用いたリチウムイオン二次電池用正極の製造方法、およびリチウムイオン二次電池の製造方法を提供することを目的とする。
【課題を解決するための手段】
【０００７】
本発明は下記［１］〜［１５］を要旨とするものである。
［１］  下記工程（Ｉ）、（ＩＩ）および（ＩＩＩ）をこの順で有するリチウムイオン二次電池用正極活物質の製造方法。
工程（Ｉ）：Ｌｉ元素及び遷移金属元素を含むリチウム含有複合酸化物（Ｉ）を洗浄液と接触させ、接触後に洗浄液と分離してリチウム含有複合酸化物（ＩＩ）を得る工程。
工程（ＩＩ）：リチウム含有複合酸化物（ＩＩ）と、下記組成物（１）および組成物（２）とを接触させてリチウム含有複合酸化物（ＩＩＩ）を得る工程。
工程（ＩＩＩ）：リチウム含有複合酸化物（ＩＩＩ）を加熱する工程。
組成物（１）：Ｓ、Ｐ、Ｆ、およびＢからなる群より選ばれる少なくとも１種の元素（ａ）を含む単原子または多原子の陰イオン（Ａ）を含む水溶液。
組成物（２）：Ｌｉ、Ｍｇ、Ｃａ、Ｓｒ、Ｂａ、Ｙ、Ｔｉ、Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｃｕ、Ｚｎ、Ａｌ、Ｇａ、Ｉｎ、Ｓｎ、Ｓｂ、Ｂｉ、Ｌａ、Ｃｅ、Ｐｒ、Ｎｄ、Ｇｄ、Ｄｙ、Ｅｒ、およびＹｂからなる群より選ばれる少なくとも１種の金属元素（ｍ）の単原子または錯体の陽イオン（Ｍ）を含む水溶液。
【０００８】
［２］  前記組成物（２）に含まれる金属元素（ｍ）がＡｌである、［１］に記載のリチウムイオン二次電池用正極活物質の製造方法。
［３］  工程（ＩＩ）において、リチウム含有複合酸化物（Ｉ）に含まれる遷移金属元素の合計量に対する、前記組成物（２）に含まれる各陽イオン（Ｍ）のモル比に、それぞれの陽イオン（Ｍ）の価数の絶対値を乗じた値の合計が０．００１〜０．１５の範囲内になるように接触させる、［１］または［２］に記載のリチウムイオン二次電池用正極活物質の製造方法。
【０００９】
［４］  前記組成物（１）に含まれる陰イオン（Ａ）が、Ｆ−である、［１］〜［３］のいずれか一項に記載のリチウムイオン二次電池用正極活物質の製造方法。
［５］  工程（ＩＩ）において、リチウム含有複合酸化物（Ｉ）に含まれる遷移金属元素の総量に対する、前記組成物（１）に含まれる各陰イオン（Ａ）のモル比に、それぞれの陰イオン（Ａ）の価数の絶対値を乗じた値の合計が０．００１〜０．１５の範囲内になるように接触させる、［１］〜［４］のいずれか一項に記載のリチウムイオン二次電池用正極活物質の製造方法。
【００１０】
［６］  工程（Ｉ）において、洗浄液が、２５℃におけるｐＨが０〜６の酸性水溶液である、［１］〜［５］のいずれか一項に記載のリチウムイオン二次電池用正極活物質の製造方法。
［７］  リチウム含有複合酸化物（Ｉ）に含まれる全リチウム元素に対する、前記洗浄液中に溶解したリチウム元素の量の割合で表されるリチウム溶出率が０．２〜１０％である、［１］〜［６］のいずれか一項に記載のリチウムイオン二次電池用正極活物質の製造方法。
【００１１】
［８］  リチウム含有複合酸化物（Ｉ）が、Ｌｉ元素と、Ｎｉ、Ｃｏ、およびＭｎからなる群から選ばれる少なくとも１種の遷移金属元素とを含み、Ｌｉ元素のモル量が前記遷移金属元素の総モル量に対して１．２倍超である、［１］〜［７］のいずれか一項に記載のリチウムイオン二次電池用正極活物質の製造方法。
［９］  リチウム含有複合酸化物（Ｉ）が、下式（１）で表される化合物である、［８］に記載のリチウムイオン二次電池用正極活物質の製造方法。
Ｌｉ（Ｌｉｘ１Ｍｎｙ１Ｍｅｚ１）Ｍｅ’αＯｐＦｑ    （１）
ただし、Ｍｅは、ＣｏおよびＮｉからなる群から選ばれる少なくとも１種の元素であり、Ｍｅ’はＡｌ、Ｃｒ、Ｍｇ、Ｍｏ、Ｒｕ、Ｔｉ、Ｚｒ、およびＦｅからなる群から選ばれる少なくとも１種であり、０．１＜ｘ１＜０．２５、０．５≦ｙ１／（ｙ１＋ｚ１）≦０．８、０≦α≦０．１、ｘ１＋ｙ１＋ｚ１＝１、１．９＜ｐ＜２．１、０≦ｑ≦０．１である。
【００１２】
［１０］  工程（ＩＩＩ）における加熱を２５０〜７００℃で行う、［１］〜［９］のいずれか一項に記載のリチウムイオン二次電池用正極活物質の製造方法。
［１１］  工程（ＩＩ）における組成物（１）および組成物（２）の溶媒が、水のみである、［１］〜［１０］のいずれか一項に記載のリチウムイオン二次電池用正極活物質の製造方法。
［１２］  工程（ＩＩ）において、リチウム含有複合酸化物（ＩＩ）と組成物（１）および組成物（２）との接触を、スプレーコート法を用いて前記前記組成物（１）および組成物（２）を前記リチウム含有複合酸化物に噴霧することによって行う、［１］〜［１１］のいずれか一項に記載のリチウムイオン二次電池用正極活物質の製造方法。
［１３］  工程（ＩＩ）において、リチウム含有複合酸化物（ＩＩ）と組成物（１）および組成物（２）との接触を、撹拌中のリチウム含有複合酸化物（ＩＩ）に組成物（１）および組成物（２）を噴霧することによって行う、［１２］に記載のリチウムイオン二次電池用正極活物質の製造方法。
【００１３】
［１４］  ［１］〜［１３］のいずれか一項に記載の製造方法により、リチウムイオン二次電池用正極活物質を製造する工程と、該リチウムイオン二次電池用正極活物質、バインダーおよび導電材を含む正極活物質層を正極集電体上に形成する工程を有する、リチウムイオン二次電池用正極の製造方法。
［１５］  ［１４］に記載の製造方法によりリチウムイオン二次電池用正極を製造する工程と、前記リチウムイオン二次電池用正極、負極、非水電解質およびセパレータを用いてリチウムイオン二次電池を構成する工程を有する、リチウムイオン二次電池の製造方法。
【発明の効果】
【００１４】
本発明によれば、リチウムイオン二次電池における、初期効率およびサイクル維持率を同時に向上させることができるリチウムイオン二次電池用正極活物質、およびリチウムイオン二次電池用正極が得られる。
本発明によれば、初期効率およびサイクル維持率に優れたリチウムイオン二次電池が得られる。
【発明を実施するための形態】
【００１５】
以下、本発明の実施の形態について説明する。本明細書において、元素記号（例えば、「Ｌｉ」）は元素を示し、特に言及の無い限り、その元素の単体の物質（例えば、金属）を示すものではない。
【００１６】
＜リチウムイオン二次電池用正極活物質の製造方法＞
本発明のリチウムイオン二次電池用正極活物質の製造方法（以下、本製造方法という。）は、下記工程（Ｉ）、（ＩＩ）および（ＩＩＩ）をこの順で行う。これにより、各々の工程のみを行った場合に比べて、該組み合わせによる相乗効果が得られ、初期効率およびサイクル維持率をより向上させることができる。本製造方法は、下記工程をこの順で行えば、各工程の間に他の工程を含んでいてもよい。製造効率の観点からは下記工程を連続して行うことがより好ましい。
工程（Ｉ）：Ｌｉ元素及び遷移金属元素を含むリチウム含有複合酸化物（Ｉ）を洗浄液と接触させ、接触後に洗浄液と分離してリチウム含有複合酸化物（ＩＩ）を得る工程。
工程（ＩＩ）：リチウム含有複合酸化物（ＩＩ）と組成物（１）および組成物（２）とを接触させてリチウム含有複合酸化物（ＩＩＩ）を得る工程。
工程（ＩＩＩ）：リチウム含有複合酸化物（ＩＩＩ）を加熱する工程。
【００１７】
組成物（１）および組成物（２）は、それぞれ下記の水溶液である。以下、本明細書では組成物（１）と組成物（２）の両方を合わせてコーティング液ともいう。
組成物（１）：Ｓ、Ｐ、Ｆ、およびＢからなる群より選ばれる少なくとも１種の元素（ａ）を含む単原子または多原子の陰イオン（Ａ）を含む水溶液。
組成物（２）：Ｌｉ、Ｍｇ、Ｃａ、Ｓｒ、Ｂａ、Ｙ、Ｔｉ、Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｃｕ、Ｚｎ、Ａｌ、Ｇａ、Ｉｎ、Ｓｎ、Ｓｂ、Ｂｉ、Ｌａ、Ｃｅ、Ｐｒ、Ｎｄ、Ｇｄ、Ｄｙ、Ｅｒ、およびＹｂからなる群より選ばれる少なくとも１種の金属元素（ｍ）の単原子または錯体の陽イオン（Ｍ）を含む水溶液。
【００１８】
［リチウム含有複合酸化物］
本製造方法に使用するリチウム含有複合酸化物（Ｉ）は、Ｌｉと遷移金属元素とを含む。本製造方法の工程（Ｉ）において、洗浄液と接触させる前のリチウム含有複合酸化物をリチウム含有複合酸化物（Ｉ）という。
遷移金属元素として、Ｎｉ、Ｃｏ、Ｍｎ、Ｆｅ、Ｃｒ、Ｖ、およびＣｕからなる群から選ばれる少なくとも１種を含む。
リチウム含有複合酸化物としては、リチウムイオン二次電池用活物質として公知のリチウム含有複合酸化物を用いることができる。リチウム含有複合酸化物は１種を単独で用いてもよく、２種以上を併用してもよい。
リチウム含有複合酸化物（Ｉ）として、例えば、下記化合物（ｉ）、（ｉｉ）、（ｉｉｉ）、または（ｉｖ）が好ましい。
化合物（ｉ）：Ｌｉと、Ｎｉ、Ｃｏ、およびＭｎからなる群より選ばれる少なくとも１種の遷移金属元素とを含み、Ｌｉのモル量が前記遷移金属元素の総モル量に対して１．２倍超である化合物。化合物（ｉ）は、下式（１）で表される化合物が好ましい。
化合物（ｉｉ）：下式（２）で表される化合物。
化合物（ｉｉｉ）：下式（３）で表される化合物、またはこれらの複合体である、オリビン型金属リチウム塩である化合物。
化合物（ｉｖ）：下記式（４）で表わされる化合物。
これらのうち、リチウムイオン二次電池における高容量が得られるという点で化合物（ｉ）がより好ましい。
【００１９】
［化合物（ｉ）］
Ｌｉ（Ｌｉｘ１Ｍｎｙ１Ｍｅｚ１）Ｍｅ’αＯｐＦｑ・・・  （１）
式（１）中、Ｍｅは、ＣｏおよびＮｉからなる群より選ばれる少なくとも１種の元素であり、Ｍｅ’はＡｌ、Ｃｒ、Ｍｇ、Ｍｏ、Ｒｕ、Ｔｉ、Ｚｒ、およびＦｅからなる群より選ばれる少なくとも１種である。０．１＜ｘ１＜０．２５、０．５≦ｙ１／（ｙ１＋ｚ１）≦０．８、０≦α≦０．１、ｘ１＋ｙ１＋ｚ１＝１、１．９＜ｐ＜２．１、０≦ｑ≦０．１である。
化合物（ｉ）としては、Ｌｉ（Ｌｉ０．１６Ｎｉ０．１７Ｃｏ０．０８Ｍｎ０．５９）Ｏ２、Ｌｉ（Ｌｉ０．１７Ｎｉ０．１７Ｃｏ０．１７Ｍｎ０．４９）Ｏ２、Ｌｉ（Ｌｉ０．１７Ｎｉ０．２１Ｃｏ０．０８Ｍｎ０．５４）Ｏ２、Ｌｉ（Ｌｉ０．１７Ｎｉ０．１４Ｃｏ０．１４Ｍｎ０．５５）Ｏ２、Ｌｉ（Ｌｉ０．１８Ｎｉ０．１２Ｃｏ０．１２Ｍｎ０．５８）Ｏ２、Ｌｉ（Ｌｉ０．１８Ｎｉ０．１６Ｃｏ０．１２Ｍｎ０．５４）Ｏ２、Ｌｉ（Ｌｉ０．２０Ｎｉ０．１２Ｃｏ０．０８Ｍｎ０．６０）Ｏ２、Ｌｉ（Ｌｉ０．２０Ｎｉ０．１６Ｃｏ０．０８Ｍｎ０．５６）Ｏ２、またはＬｉ（Ｌｉ０．２０Ｎｉ０．１３Ｃｏ０．１３Ｍｎ０．５４）Ｏ２が特に好ましい。
【００２０】
上式（１）で表わされる化合物は、層状岩塩型結晶構造（空間群Ｒ−３ｍ）であることが好ましい。また、遷移金属元素に対するＬｉ元素の比率が高いため、ＸＲＤ（Ｘ線源：ＣｕＫα）測定では、層状Ｌｉ２ＭｎＯ３と同様に２θ＝２０〜２５°の範囲にピークが観察される。
【００２１】
［化合物（ｉｉ）］
Ｌｉａ（Ｎｉｘ２Ｍｎｙ２Ｃｏｚ２）Ｍｅ’’ ｂＯ２・・・  （２）
式（２）中、０．９５≦ａ≦１．１、０≦ｘ２≦１、０≦ｙ２≦１、０≦ｚ２≦１、０≦ｂ≦０．３、０．９０≦ｘ２＋ｙ２＋ｚ２＋ｂ≦１．０５、Ｍｅ’’はＭｇ、Ｃａ、Ｓｒ、Ｂａ、Ａｌ、Ｔｉ、Ｚｒ、Ｆｅ、Ｓｎ、およびＣｒからなる群より選ばれる少なくとも１種である。
式（２）で表される化合物（ｉｉ）の例としては、ＬｉＣｏＯ２、ＬｉＮｉＯ２、ＬｉＭｎＯ２、ＬｉＭｎ０．５Ｎｉ０．５Ｏ２、ＬｉＮｉ０．５Ｃｏ０．２Ｍｎ０．３Ｏ２、ＬｉＮｉ０．８５Ｃｏ０．１０Ａｌ０．０５Ｏ２、ＬｉＮｉ１／３Ｃｏ１／３Ｍｎ１／３Ｏ２が挙げられる。
【００２２】
［化合物（ｉｉｉ）］
オリビン型金属リチウム塩（化合物（ｉｉｉ））は、下式（３）で表される化合物、またはこれらの複合体である。
ＬｉＬＸｘ３Ｙｙ３Ｏｚ３Ｆｇ・・・  （３）
式（３）中、ＸはＦｅ（ＩＩ）、Ｃｏ（ＩＩ）、Ｍｎ（ＩＩ）、Ｎｉ（ＩＩ）、Ｖ（ＩＩ）、またはＣｕ（ＩＩ）を示し、ＹはＰまたはＳｉを示し、０＜Ｌ≦３、１≦ｘ３≦２、１≦ｙ３≦３、４≦ｚ３≦１２、０≦ｇ≦１である。
化合物（ｉｉｉ）としては、ＬｉＦｅＰＯ４、Ｌｉ３Ｆｅ２（ＰＯ４）３、ＬｉＦｅＰ２Ｏ７、ＬｉＭｎＰＯ４、ＬｉＮｉＰＯ４、ＬｉＣｏＰＯ４、Ｌｉ２ＦｅＰＯ４Ｆ、Ｌｉ２ＭｎＰＯ４Ｆ、Ｌｉ２ＮｉＰＯ４Ｆ、Ｌｉ２ＣｏＰＯ４Ｆ、Ｌｉ２ＦｅＳｉＯ４、Ｌｉ２ＭｎＳｉＯ４、Ｌｉ２ＮｉＳｉＯ４、Ｌｉ２ＣｏＳｉＯ４が挙げられる。
【００２３】
［化合物（ｉｖ）］
Ｌｉ（Ｍｎ２−ｘ４−ｙ４Ｍｅ’’’ ｘ４Ｌｉｙ４）Ｏ４−ｈＦｈ・・・  （４）
ただし、式（４）中、０≦ｘ４＜２、０≦ｙ４≦０．３３，０≦ｈ≦０．１であり、Ｍｅ’’’はＣｏ、Ｎｉ、Ｆｅ、Ｔｉ、Ｃｒ，Ｍｇ、Ｂａ、Ｎｂ、Ａｇ、Ｃｕ、Ｓｎ、Ｚｎ、Ｇａ、およびＡｌからなる群より選ばれる少なくとも１種である。
式（４）で表される化合物（ｉｖ）としては、ＬｉＭｎ２Ｏ４、ＬｉＭｎ１．５Ｎｉ０．５Ｏ４、ＬｉＭｎ１．０Ｃｏ１．０Ｏ４、ＬｉＭｎ１．８５Ａｌ０．１５Ｏ４、ＬｉＭｎ１．９Ｍｇ０．１Ｏ４が挙げられる。
【００２４】
リチウム含有複合酸化物（Ｉ）は、粒子状であることが好ましい。また、平均粒子径（Ｄ５０）は０．０３〜３０μｍが好ましい。リチウム含有複合酸化物（Ｉ）が化合物（ｉ）、化合物（ｉｉ）または化合物（ｉｖ）である場合、Ｄ５０は３〜３０μｍが好ましく、４〜２５μｍがより好ましく、５〜２０μｍが特に好ましい。リチウム複合酸化物（Ｉ）が化合物（ｉｉｉ）である場合、Ｄ５０は０．０３〜５μｍが好ましく、０．０４〜１μｍがより好ましく、０．０５〜０．５μｍが特に好ましい。
本明細書において、Ｄ５０とは、体積基準で粒度分布を求め、全体積を１００％とした累積カーブにおいて、その累積カーブが５０％となる点の粒子径である、体積基準累積５０％径を意味する。粒度分布は、レーザー散乱粒度分布測定装置で測定した頻度分布および累積体積分布曲線で求められる。粒子径の測定は、粉末を水媒体中に超音波処理などで充分に分散させて粒度分布を測定する（たとえば、ＨＯＲＩＢＡ社製レーザー回折／散乱式粒子径分布測定装置Ｐａｒｔｉｃａ  ＬＡ−９５０ＶＩＩ、などを用いる）ことで行なわれる。
【００２５】
［リチウム含有複合酸化物の製造方法］
リチウム含有複合酸化物（Ｉ）を製造する方法としては、共沈法により得られる遷移金属を含有する共沈物とリチウム化合物を混合して焼成する方法、水熱合成法、ゾルゲル法、乾式混合法（固相法）、イオン交換法、ガラス結晶化法を適宜用いることができる。
特に、高い放電容量が得られやすい点から、前記共沈物と、リチウム化合物とを混合して焼成する方法が好ましい。共沈法としては、アルカリ共沈法と炭酸塩共沈法が好ましい。
リチウム複合酸化物（Ｉ）が化合物（ｉ）より選ばれる化合物である場合、高い放電容量が得られやすい点からは炭酸塩共沈法が好ましい。
これらの製造方法はそれぞれ公知の手法を用いて行うことができる。
【００２６】
［アルカリ共沈法］
アルカリ共沈法とは、遷移金属元素を含む金属塩水溶液と、強アルカリを含有するｐＨ調整液とを連続的に混合し、反応溶液中のｐＨを一定に保ちながら、反応溶液中で、遷移金属元素を含む水酸化物を析出させる方法である。アルカリ共沈法では、得られる共沈物の粉体密度が高く、正極活物質層における充填性に優れた正極活物質が得られる。
【００２７】
遷移金属元素を含む金属塩としては、遷移金属元素の硝酸塩、酢酸塩、塩化物塩、硫酸塩が挙げられる。材料コストが比較的安価で優れた電池特性が得られることから、遷移金属元素の硫酸塩が好ましく、Ｎｉの硫酸塩、Ｃｏの硫酸塩およびＭｎの硫酸塩からなる硫酸塩がより好ましい。
【００２８】
Ｎｉの硫酸塩としては、例えば、硫酸ニッケル（ＩＩ）・六水和物、硫酸ニッケル（ＩＩ）・七水和物、硫酸ニッケル（ＩＩ）アンモニウム・六水和物などが挙げられる。
Ｃｏの硫酸塩としては、例えば、硫酸コバルト（ＩＩ）・七水和物、硫酸コバルト（ＩＩ）アンモニウム・六水和物などが挙げられる。
Ｍｎの硫酸塩としては、例えば、硫酸マンガン（ＩＩ）・五水和物、硫酸マンガン（ＩＩ）アンモニウム・六水和物などが挙げられる。
【００２９】
アルカリ共沈法における反応中の溶液のｐＨは、１０〜１２が好ましい。
添加する強アルカリを含有するｐＨ調整液としては、水酸化ナトリウム、水酸化カリウム、および水酸化リチウムからなる群より選ばれる少なくとも１種を含む水溶液が好ましい。中でも、水酸化ナトリウム水溶液がより好ましい。
アルカリ共沈法における反応溶液には、遷移金属元素の溶解度を調整するために、アンモニア水溶液または硫酸アンモニウム水溶液を加えてもよい。
【００３０】
［炭酸塩共沈法］
炭酸塩共沈法とは、遷移金属元素を含む金属塩水溶液と、アルカリ金属の炭酸塩水溶液とを連続的に混合し、反応溶液中で、遷移金属元素を含む炭酸塩を析出させる方法である。炭酸塩共沈法では、得られる共沈物が多孔質で比表面積が高く、高い放電容量を示す正極活物質が得られる。
炭酸塩共沈法に用いる遷移金属元素を含む金属塩としては、アルカリ共沈法で挙げたものと同じ遷移金属塩が挙げられる。
【００３１】
炭酸塩共沈法における反応中の溶液のｐＨは、７〜９が好ましい。
アルカリ金属の炭酸塩水溶液としては、炭酸ナトリウム、炭酸水素ナトリウム、炭酸カリウム、および炭酸水素カリウムからなる群より選ばれる少なくとも一種を含む水溶液が好ましい。
炭酸塩共沈法における反応溶液には、アルカリ共沈法と同様の理由により、アンモニア水溶液または硫酸アンモニウム水溶液を加えてもよい。
【００３２】
アルカリ共沈法または炭酸塩共沈法により析出させた共沈物を含む反応溶液に対しては、ろ過、沈降分離、または遠心分離によって水溶液を取り除く工程を実施することが好ましい。ろ過または遠心分離には、加圧ろ過機、減圧ろ過機、遠心分級機、フィルタープレス、スクリュープレス、回転型脱水機などが使用できる。
【００３３】
得られた共沈物に対して、さらにナトリウムなどの不純物イオンを取り除くために、洗浄する工程を実施することが好ましい。共沈物の洗浄方法としては、例えば、ろ過とイオン交換水への分散を繰り返す方法などが挙げられる。
【００３４】
共沈法により得られた共沈物と、リチウム化合物とを混合して焼成することによりリチウム含有複合酸化物が得られる。該リチウム化合物としては、例えば炭酸リチウム、水酸化リチウムまたは硝酸リチウムが好ましく、安価であることから炭酸リチウムがより好ましい。
焼成温度は、５００〜１０００℃が好ましい。焼成温度が、前記範囲内であれば、結晶性の高いリチウム含有複合酸化物が得られやすい。焼成温度は、６００〜１０００℃がより好ましく、８００〜９５０℃が特に好ましい。
焼成時間は、４〜４０時間が好ましく、４〜２０時間がより好ましい。
焼成は酸素含有雰囲気下で行うことが好ましく、例えば空気を供給しながら行うことが好ましい。
酸素含有雰囲気下で焼成することで、共沈物中の遷移金属元素が充分に酸化され、結晶性が高くなりやすい。
【００３５】
［工程（Ｉ）］
本製造方法では、まずリチウム含有複合酸化物（Ｉ）を洗浄液と接触させ、接触後に洗浄液と分離をして、リチウム含有複合酸化物（ＩＩ）を得る。
リチウム含有複合酸化物（Ｉ）には、不純物としてリチウム含有複合酸化物の結晶構造を形成しないＬｉが含まれる。また、リチウム含有複合酸化物（Ｉ）の製造原料（共沈物、リチウム化合物、その他）に由来するＬｉ、ＮａやＫ等のアルカリ成分が含まれる場合もある。これらのアルカリ成分を以下、遊離アルカリと言う。遊離アルカリは、リチウム含有複合酸化物の表面に水酸化物や炭酸塩の形で付着していると考えられる。
洗浄処理により、リチウム含有複合酸化物から遊離アルカリを除去できる。その結果、洗浄処理されたリチウム含有複合酸化物を正極活物質として使用したリチウムイオン二次電池の電池特性を向上できる。
【００３６】
洗浄液は遊離アルカリを溶解できるものであればよく、水または酸性水溶液が好ましい。水を使用する場合、遊離アルカリの溶解性制御や取り扱い性向上のために、洗浄液にｐＨ調整剤等が含まれていても良い。
洗浄液は、遊離アルカリが溶解しやすく、高い充放電効率と高い放電容量が得られる点で酸性水溶液が好ましい。特に２５℃におけるｐＨが０〜６である酸性水溶液が好ましい。洗浄液の該ｐＨは０．５〜５がより好ましく、１〜４がさらに好ましい。
洗浄液が酸性水溶液である場合、該洗浄液に含まれる酸成分としては、洗浄液とリチウム含有複合酸化物（ＩＩ）とを分離しやすくするため、Ｆを含有しない酸成分が好ましい。洗浄液に含まれる好適な酸成分としては、乳酸、硫酸、炭酸、クエン酸、グリコール酸、リンゴ酸、酒石酸、グルコン酸、シュウ酸、マロン酸、コハク酸、グルタル酸、アジピン酸、マレイン酸、フマル酸、フタル酸、ギ酸、酢酸、プロピオン酸、アスコルビン酸、硝酸、塩酸、ホウ酸、リン酸、過塩素酸が挙げられる。取り扱い性および充放電効率向上の点で乳酸、硫酸、酢酸、またはグリコール酸がより好ましい。酸成分は１種を単独で用いてもよく、２種以上を併用してもよい。
【００３７】
リチウム含有複合酸化物（Ｉ）と洗浄液とを接触させる方法は、例えば、洗浄液にリチウム含有複合酸化物（Ｉ）を加えて撹拌、混合する方法を用いることができる。洗浄液との接触は複数回行ってもよい。
リチウム含有複合酸化物（Ｉ）と接触させる洗浄液の温度は、作業性および充放電効率向上の点で１０〜９０℃が好ましく、２０〜６０℃がより好ましい。特に洗浄液のｐＨを４より高くする場合はリチウムの溶解性を上げるために温度を４０℃以上にするのが好ましい。
リチウム含有複合酸化物（Ｉ）と洗浄液とを接触させる時間は特に限定されないが、高い充放電効率と高い放電容量が得られる点では０．５時間以上が好ましく、１時間以上が好ましい。該接触時間の上限は生産性の点から４８時間以下が好ましく、２４時間以下がより好ましい。
【００３８】
洗浄液として酸性水溶液を用いる場合、下式（Ｘ１）で求められる酸成分の相対量（Ｘ１）は、０．００５〜０．２０であることが好ましく、０．０２〜０．１５であることがより好ましい。
酸成分の相対量（Ｘ１）＝｛洗浄液に含まれる酸成分の量（モル）／リチウム含有複合酸化物（Ｉ）に含まれる遷移金属元素の総量（モル）｝×｛酸成分の価数の絶対値｝…（Ｘ１）
酸成分の相対量（Ｘ１）は、リチウム含有複合酸化物（Ｉ）に含まれる遷移金属元素の総量（単位：モル）に対する、洗浄液に含まれる酸成分の量（単位：モル）のモル比に、該酸成分の価数の絶対値を乗じた値である。酸成分の相対量（Ｘ１）が上記範囲の下限値以上であると高い充放電効率と高い放電容量が得られ、上限定以下であると遷移金属成分の溶出が少なく収率が高くなる。
【００３９】
洗浄後にリチウム含有複合酸化物（ＩＩ）を取り除いた洗浄液（以下、廃液という）には、少なくともリチウムが溶解しており、さらにリチウム含有複合酸化物（Ｉ）に含まれる遷移金属が溶解していてもよい。リチウム含有複合酸化物（ＩＩ）を取り除く方法がろ過である場合、廃液をろ液ともいう。
下式（Ｘ２）で求められるリチウム溶出率（以下「リチウム溶出率（Ｘ２）」ということもある。）は、０．２〜１０％であることが好ましく、１〜６％であることがより好ましい。リチウム溶出率（Ｘ２）が上記範囲内であると高い充放電効率と高い放電容量が得られる。
リチウム溶出率（Ｘ２）＝｛廃液に含まれるＬｉの量（モル）／リチウム含有複合酸化物（Ｉ）に含まれるＬｉの量（モル）｝×１００…（Ｘ２）
リチウム溶出率（Ｘ２）は、リチウム含有複合酸化物（Ｉ）に含まれる全Ｌｉに対する、洗浄液中に溶解したＬｉの量の割合である。
該廃液およびリチウム含有複合酸化物（Ｉ）に含まれるＬｉの量は、誘導結合プラズマ（ＩＣＰ）発光分光分析法により測定して算出される。
【００４０】
下式（Ｘ３）で求められる遷移金属溶出率（以下「遷移金属溶出率（Ｘ３）」ということもある。）は、０〜２％であることが好ましく、０〜１．５％であることがより好ましい。遷移金属溶出率（Ｘ３）が上記範囲内であると遷移金属成分の溶出が少なく収率が高くなる。
遷移金属溶出率（Ｘ３）＝｛廃液に含まれる遷移金属元素の総量（モル）／リチウム含有複合酸化物（Ｉ）に含まれる遷移金属元素の総量（モル）｝×１００…（Ｘ３）
遷移金属溶出率（Ｘ３）は、リチウム含有複合酸化物（Ｉ）に含まれる遷移金属元素の総量に対する、洗浄液中に溶解した遷移金属元素の総量の割合である。
該廃液およびリチウム含有複合酸化物（Ｉ）に含まれる遷移金属元素の含有量は、誘導結合プラズマ（ＩＣＰ）発光分光分析法により測定して算出される。
【００４１】
廃液の２５℃におけるｐＨは４．５〜１２．５が好ましく、５．５〜１０がより好ましい。特に遷移金属の溶出量を減らしたい場合は廃液の２５℃におけるｐＨを７以上とすることが好ましい。
【００４２】
リチウム含有複合酸化物と洗浄液とを接触させた後、洗浄液と分離して、リチウム含有複合酸化物（ＩＩ）を得る。分離方法としては、一般的な固液分離を使用でき、ろ過、沈降分離、または遠心分離等が挙げられる。洗浄液として酸性水溶液を使用する場合には、洗浄液と分離する際に、水などで、リチウム含有複合酸化物（ＩＩ）の表面を洗うことが好ましい。
【００４３】
リチウム含有複合酸化物（ＩＩ）は、洗浄液と分離された後、加熱乾燥し、余分な水分や吸着物等を除去することが好ましい。これにより、リチウム含有複合酸化物（ＩＩ）を取り扱いやすくなり、工程（ＩＩ）以降の処理を効率よく行える。加熱温度は４０〜３００℃が好ましく、６０〜２００℃がより好ましい。加熱時間は特に限定されず、例えば０．５〜３０時間が好ましく、１〜２０時間がより好ましい。
加熱温度が上記範囲内であると効率よく乾燥させることができる。
【００４４】
［工程（ＩＩ）］
本製造方法の工程（ＩＩ）では、工程（Ｉ）で得られた、リチウム含有複合酸化物（ＩＩ）と、組成物（１）および組成物（２）とを接触させてリチウム含有複合酸化物（ＩＩＩ）を得る。
この工程を経て得られる正極活物質を使用すれば、リチウムイオン二次電池の充放電効率とサイクル特性を向上できる。組成物（１）に含まれる陰イオン（Ａ）は、リチウム含有複合酸化物（ＩＩ）からＬｉを引き抜き、リチウムイオン二次電池の充放電効率を向上させる。組成物（２）に含まれる金属元素（ｍ）が表面に存在すれば、リチウム含有複合酸化物からの遷移金属の溶出を抑制でき、リチウムイオン二次電池のサイクル特性を向上させる。
特に工程（ＩＩ）に先立って工程（Ｉ）を行うと、組成物（１）に含まれる陰イオン（Ａ）が前記遊離アルカリと反応することによって、該陰イオン（Ａ）による前記Ｌｉを引き抜く効果が低減するのを防止することができる。
【００４５】
工程（ＩＩ）において、リチウム含有複合酸化物（ＩＩ）と、組成物（１）および組成物（２）とを同時にまたは連続して接触させれば、接触させる順番は限定されない。連続して接触する態様としては、リチウム含有複合酸化物（ＩＩ）に組成物（１）を接触させた後に組成物（２）を接触させる、組成物（２）を接触させた後に組成物（１）を接触させる、一方の組成物と他方の組成物を交互に複数回ずつ接触させる態様等が挙げられる。同時に接触させる態様としては、組成物（１）および組成物（２）を同時に接触させる、組成物（１）および組成物（２）を予め混合した後、リチウム含有複合酸化物（ＩＩ）に接触させる態様等が挙げられる。
特に、陽イオン（Ｍ）と陰イオン（Ａ）との反応が進みやすいと考えられることから、リチウム含有複合酸化物（ＩＩ）に組成物（２）を接触させた後に、組成物（１）を接触させる順番とすることが特に好ましい。
【００４６】
工程（ＩＩ）において、リチウム含有複合酸化物（ＩＩ）と、組成物（１）および組成物（２）を接触させる方法は、浸漬法、噴霧法（スプレー法）、塗布法などが使用できるが、スプレーコート法が好ましい。スプレーコート法は、組成物（１）および組成物（２）を、リチウム含有複合酸化物（ＩＩ）に噴霧する方法であり、プロセスの簡便性とリチウム含有複合酸化物の表面に被覆層を均一に形成できるため好ましい。
スプレーコート法は、具体的には、リチウム含有複合酸化物（ＩＩ）の粒子を撹拌しながら組成物（１）および組成物（２）を噴霧してリチウム含有複合酸化物（ＩＩ）と混合することが好ましい。撹拌装置としては、ドラムミキサーまたはソリッドエアー等の低剪断力の撹拌機を用いることができる。
工程（ＩＩ）において、リチウム含有複合酸化物（ＩＩ）との接触に用いる組成物（１）および組成物（２）の量は、リチウム含有複合酸化物（ＩＩ）が吸収、付着できる量であるのが好ましい。リチウム含有複合酸化物（ＩＩ）が吸収、付着できる量であれば、組成物（１）および組成物（２）を接触させた後に残る組成物（１）および組成物（２）がなくなり、それを処理するための工程が省けるのでこのましい。
工程（ＩＩ）において、リチウム含有複合酸化物（ＩＩ）と、組成物（１）および組成物（２）との接触温度は、１０〜１００℃であるのが好ましい。接触時間は、５分〜１０時間であるのが好ましい。
【００４７】
［組成物（１）］
組成物（１）：Ｓ、Ｐ、Ｆ、およびＢからなる群より選ばれる少なくとも１種の元素（ａ）を含む単原子または多原子の陰イオン（Ａ）を含む水溶液。
陰イオン（Ａ）としては、ＳＯ４２−、ＳＯ３２−、Ｓ２Ｏ３２−、ＳＯ６２−、ＳＯ８２−、ＰＯ４３−、Ｐ２Ｏ７４−、ＰＯ３３−、ＰＯ２３−、Ｆ−、ＢＯ３３−、ＢＯ２−、Ｂ４Ｏ７２−、Ｂ５Ｏ８−が好ましい。なかでも、安定性や取り扱い性の点で、ＳＯ４２−、ＰＯ４３−、またはＦ−がより好ましい。特に高い放電容量が得られる点で陰イオン（Ａ）はＦ−であることがより好ましい。
【００４８】
組成物（１）は、元素（ａ）を含み、水溶液中で解離して陰イオン（Ａ）を生成させる水溶性化合物（１）を溶媒である水に溶解させたものであることが好ましい。本明細書において、２５℃の蒸留水への溶解度（飽和溶液１００ｇに溶けている溶質の質量［ｇ］）が２超であることを水溶性といい、前記溶解度が０〜２であることを難溶性という。
前記溶解度が２超である水溶性化合物（１）の好ましい例としては、Ｈ２ＳＯ４、Ｈ２ＳＯ３、Ｈ２Ｓ２Ｏ３、Ｈ２ＳＯ６、Ｈ２ＳＯ８、Ｈ３ＰＯ４、Ｈ４Ｐ２Ｏ７、Ｈ３ＰＯ３、Ｈ３ＰＯ２、ＨＦ、Ｈ３ＢＯ３、ＨＢＯ２、Ｈ２Ｂ４Ｏ７、ＨＢ５Ｏ８、またはこれらのアンモニウム塩、アミン塩、リチウム塩、ナトリウム塩、カリウム塩等が挙げられる。これらのなかでも、取り扱い性や安全性の点で、酸よりも塩を用いることが好ましい。また、加熱する際に分解して除去される点で、アンモニウム塩が特に好ましい。具体的には（ＮＨ４）２ＳＯ４、（ＮＨ４）ＨＳＯ４、（ＮＨ４）３ＰＯ４、（ＮＨ４）２ＨＰＯ４、（ＮＨ４）Ｈ２ＰＯ４、ＮＨ４Ｆ等が好ましい。
【００４９】
組成物（１）の溶媒には、前記水溶性化合物（１）の溶解性を損なわない範囲で、水溶性アルコールおよびポリオールの一方または両方を含有してもよい。
水溶性アルコールとしては、メタノール、エタノール、１−プロパノール、２−プロパノールが挙げられる。ポリオールとしては、エチレングリコール、プロピレングリコール、ジエチレングリコール、ジプロピレングリコール、ポリエチレングリコール、ブタンジオール、グリセリンが挙げられる。
組成物（１）において、溶媒中に含まれる水溶性アルコールとポリオールの合計の含有量は、溶媒の全質量に対して０〜２０％が好ましく、０〜１０％がより好ましい。安全面、環境面、取扱い性、コストの点で、溶媒が水のみであることが特に好ましい。
【００５０】
組成物（１）には、水溶性化合物（１）の溶解度を調整するために、ｐＨ調整剤を含有させてもよい。ｐＨ調整剤としては、後の工程で加熱された時に揮発または分解するものが好ましい。例えば、酢酸、クエン酸、乳酸、ギ酸、マレイン酸、シュウ酸などの有機酸、またはアンモニアが好ましい。このように、揮発または分解するｐＨ調整剤を用いると、不純物が残留しにくいため、良好な電池特性が得られやすい。
【００５１】
水溶性化合物（１）の含有量は、組成物の（１）の全質量に対して、陰イオン（Ａ）換算で０．５〜３０％が好ましく、２〜２０％が特に好ましい。
水溶性化合物（１）が０．５％以上であれば、後の工程で加熱により溶媒を除去しやすいため、好ましい。また、３０％以下であれば、組成物（１）の粘度が適切な範囲になり、リチウム含有複合酸化物（ＩＩ）と組成物（１）とを均一に接触させやすい点で好ましい。
【００５２】
リチウム含有複合酸化物（ＩＩ）に接触させる組成物（１）の量は、下式（Ｘａ）で求められる陰イオン（Ａ）の相対量（Ｘａ）が０．００１〜０．１５の範囲内であることが好ましい。該陰イオン（Ａ）の相対量（Ｘａ）は、リチウム含有複合酸化物（Ｉ）に含まれる遷移金属元素の総量（単位：モル）に対する、組成物（１）に含まれる各陰イオン（Ａ）の量（単位：モル）のモル比に、それぞれの陰イオン（Ａ）の価数の絶対値を乗じた値である。
該陰イオン（Ａ）の相対量（Ｘａ）が、０．００１以上であると充放電効率が向上しやすく、０．１５以下であると不純物生成による容量低下が起きにくい。該陰イオン（Ａ）の相対量（Ｘａ）の値は、０．００３〜０．１２の範囲内がより好ましく、０．００５〜０．０９の範囲内が特に好ましい。
陰イオン（Ａ）の相対量（Ｘａ）＝｛組成物（１）に含まれる陰イオン（Ａ）の量（モル）／リチウム含有複合酸化物（Ｉ）に含まれる遷移金属元素の総量（モル）｝×{陰イオン（Ａ）の価数の絶対値}…（Ｘａ）
なお、組成物（１）に２種以上の陰イオン（Ａ１）、（Ａ２）…が含まれる場合には、陰イオン（Ａ）の相対量（Ｘａ）は、組成物（１）に含まれるすべての陰イオンの合計値である。すなわち、各陰イオンについて上式（Ｘａ）により「陰イオン（Ａ１）の相対量」、「陰イオン（Ａ２）の相対量」…を求め、これらの合計が上記した範囲にあることが好ましい。
【００５３】
［組成物（２）］
本発明における組成物（２）は、Ｌｉ、Ｍｇ、Ｃａ、Ｓｒ、Ｂａ、Ｙ、Ｔｉ、Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｃｕ、Ｚｎ、Ａｌ、Ｇａ、Ｉｎ、Ｓｎ、Ｓｂ、Ｂｉ、Ｌａ、Ｃｅ、Ｐｒ、Ｎｄ、Ｇｄ、Ｄｙ、Ｅｒ、およびＹｂからなる群より選ばれる少なくとも１種の金属元素（ｍ）の単原子または錯体の陽イオン（Ｍ）を含む水溶液である。
組成物（１）の陰イオン（Ａ）との反応性の点で、陽イオン（Ｍ）は金属元素（ｍ）の単原子のイオンであることが好ましい。
金属元素（ｍ）としては、Ａｌ、Ｎｂ、またはＺｒが好ましい。陽イオン（Ｍ）としては、Ａｌ３＋、Ｎｂ５＋、Ｎｂ３＋、またはＺｒ４＋が好ましい。
特にサイクル特性向上の点で、金属元素（ｍ）はＡｌが好ましく、陽イオン（Ｍ）がＡｌ３＋であることがより好ましい。
【００５４】
組成物（２）は、金属元素（ｍ）を有し、水溶液中で陽イオン（Ｍ）を生じさせる水溶性化合物（２）を溶媒である水に溶解させたものであることが好ましい。
水溶性化合物（２）の例としては、金属元素（ｍ）の硝酸塩、硫酸塩、塩化物等の無機塩、酢酸塩、クエン酸塩、マレイン酸塩、ギ酸塩、乳酸塩、乳酸塩、シュウ酸塩等の有機塩または有機錯体、アンミン錯体等が挙げられる。なかでも、熱により分解しやすく、溶媒への溶解性が高いことから、硝酸塩、有機酸塩、有機錯体、またはアンミン錯体が特に好ましい。
水溶性化合物（２）の好ましい例としては、炭酸ジルコニウムアンモニウム、ハロゲン化ジルコニウムアンモニウム、酢酸ジルコニウム、硝酸ジルコニウム、硝酸アルミニウム、酢酸アルミニウム、シュウ酸アルミニウム、クエン酸アルミニウム、乳酸アルミニウム、塩基性乳酸アルミニウム、マレイン酸アルミニウム、硝酸ニオブ、酢酸ニオブ、クエン酸ニオブ、マレイン酸ニオブ、ギ酸ニオブ、乳酸ニオブ、シュウ酸ニオブ、シュウ酸ニオブアンモニウムが挙げられる。
【００５５】
組成物（２）の溶媒は、水溶性化合物（２）の溶解性を損なわない範囲で、前記組成物（１）と同様の、水溶性アルコールおよびポリオールの一方または両方を添加してもよい。また、その含有量も組成物（１）の場合と同様である。さらに、組成物（２）には、水溶性化合物（２）の溶解度を調整するために、前記組成物（１）と同様のｐＨ調整剤を含有させてもよい。
【００５６】
水溶液化合物（２）の含有量は、組成物の（２）の全質量に対して、金属元素（ｍ）換算で０．５〜３０％が好ましく、２〜２０％が特に好ましい。
水溶性化合物（２）が０．５％以上であれば、後の工程で加熱により溶媒を除去しやすいため、好ましい。また、３０％以下であれば、組成物（２）の粘度が適切な範囲になり、リチウム含有複合酸化物（ＩＩ）と組成物（２）とを均一に接触させやすい点で好ましい。
【００５７】
リチウム含有複合酸化物（ＩＩ）に接触させる組成物（２）の量は、下式（Ｘｍ）で求められる金属元素（ｍ）の相対量（Ｘｍ）が０．００１〜０．１５の範囲内であることが好ましい。該金属元素（ｍ）の相対量（Ｘｍ）は、リチウム含有複合酸化物（Ｉ）に含まれる遷移金属元素の総量（単位：モル）に対する、組成物（２）に含まれる各陽イオン（Ｍ）の量（単位：モル）のモル比に、それぞれ陽イオン（Ｍ）の価数の絶対値を乗じた値である。
該金属元素（ｍ）の相対量（Ｘｍ）の値が、０．００１以上であるとサイクル特性向上の効果が大きくなり、０．１５以下であると不純物生成による容量低下が起きにくい。該金属元素（ｍ）の相対量（Ｘｍ）の値は、０．００３〜０．１２の範囲内がより好ましく、０．００５〜０．０９の範囲内が特に好ましい。
金属元素（ｍ）の相対量（Ｘｍ）＝｛組成物（２）に含まれる各陽イオン（Ｍ）の量（モル）／リチウム含有複合酸化物（Ｉ）に含まれる遷移金属元素の総量（モル）｝×{それぞれの陽イオン（Ｍ）の価数の絶対値}…（Ｘｍ）
組成物（２）に２種以上の金属元素（ｍ１）、（ｍ２）…が含まれる場合には、金属元素（ｍ）の相対量（Ｘｍ）は、組成物（２）に含まれる全ての金属元素の合計値である。すなわち、金属元素（ｍ１）を含む陽イオン（Ｍ１）、金属元素（ｍ２）を含む陽イオン（Ｍ２）…のそれぞれについて、上式（Ｘｍ）により、「金属元素（ｍ１）の相対量」、「金属元素（ｍ２）の相対量」…を求め、これらの合計が上記した範囲にあることが好ましい。
【００５８】
さらに、リチウム含有複合酸化物（ＩＩ）に接触させる組成物（１）の量および組成物（２）の量は、金属元素（ｍ）の相対量（Ｘｍ）／陰イオン（Ａ）の相対量（Ｘａ）で表される両者の比（Ｘｍ／Ｘａ）が０．１〜１０であることが好ましい。該両者の比（Ｘｍ／Ｘａ）は０．２〜５がより好ましく、０．３〜３がさらに好ましい。該両者の比（Ｘｍ／Ｘａ）が上記範囲内であると放電容量が高く、サイクル特性が高い正極活物質が得られやすい。
【００５９】
［工程（ＩＩＩ）］
本製造方法の工程（ＩＩＩ）では、工程（ＩＩ）で得られたリチウム含有複合酸化物（ＩＩＩ）を加熱する。この加熱により、リチウム含有複合酸化物（ＩＩＩ）、組成物（１）、および組成物（２）に含まれる水および有機成分等の揮発性の不純物が除去され、表面の一部に被覆層を有するリチウム含有複合酸化物が得られる。
工程（ＩＩＩ）において、加熱の前に、リチウム含有複合酸化物（ＩＩＩ）を４０〜２００℃で、０．５〜８時間乾燥して予め水分を大部分除去するのが好ましい。
【００６０】
工程（ＩＩＩ）における加熱は、酸素含有雰囲気下で行うことが好ましい。加熱温度は、２５０〜７００℃が好ましく、３５０〜６００℃がより好ましい。加熱温度が２５０℃以上であると、被覆層を良好に形成できる。また残留水分等の揮発性の不純物が少なくなることからサイクル維持率の低下が抑制できる。
一方、加熱温度が７００℃以下であると、正極活物質の内部に金属元素（ｍ）が拡散しにくく、該金属元素（ｍ）の拡散に起因する電池の容量低下を防止できる。
また、被覆層を非晶質とする場合、加熱温度は２５０℃〜５５０℃が好ましく、３５０〜５００℃がより好ましい。加熱温度が５５０℃以下であると、被覆層が結晶化しにくくなる。
【００６１】
加熱時間は、０．１〜２４時間が好ましく、０．５〜１８時間がより好ましく、１〜１２時間が特に好ましい。加熱時間が上記範囲であると、被覆層が良好に形成されやすい。
加熱時の圧力は特に限定されず、常圧または加圧が好ましく、常圧が特に好ましい。
【００６２】
前記被覆層は、元素（ａ）を含む化合物、金属元素（ｍ）を含む化合物、もしくは元素（ａ）と金属元素（ｍ）を含む化合物またはこれらの混合物からなる。前記被覆層は、すくなくとも、元素（ａ）と金属元素（ｍ）を含む難溶性の化合物を含むことが好ましい。
元素（ａ）を含む化合物としては、元素（ａ）とアルカリ金属からなる塩が挙げられる。前記塩としては、ＬｉＦ、Ｌｉ３ＰＯ４、Ｌｉ２ＳＯ４、ＮａＦ、ＫＦ等が挙げられる。
金属元素（ｍ）を含む化合物としては、金属元素（ｍ）の酸化物または水酸化物等が挙げられる。酸化物としては、Ａｌ２Ｏ３、ＺｒＯ２等が挙げられる。水酸化物としてはＡｌ（ＯＨ）３、Ｚｒ（ＯＨ）４等が挙げられる。
元素（ａ）と金属元素（ｍ）を含む化合物としては、具体的には、ＢａＳＯ４、ＣａＳＯ４、ＳｒＳＯ４、Ａｌ２（ＳＯ４）３、Ｚｒ（ＳＯ４）２、ＣｅＰＯ４、ＢｉＰＯ４、ＡｌＰＯ４、ＬａＰＯ４、Ｃｅ３（ＰＯ４）４、Ｍｇ３（ＰＯ４）２、Ｂａ３（ＰＯ４）２、Ｃａ３（ＰＯ４）２、Ｚｒ３（ＰＯ４）２、Ｌｉ３ＰＯ４、Ｎｂ３（ＰＯ４）５、ＬｉＦ、ＳｒＦ２、ＢａＦ２、ＣａＦ２、ＭｇＦ２、ＬａＦ３、ＡｌＦ３、ＣｅＦ３、ＩｎＦ３、ＺｒＦ４、ＮｂＦ５等が挙げられる。また、これらのなかでも、Ａｌ２（ＳＯ４）３、ＡｌＰＯ４、ＡｌＦ３、Ｚｒ（ＳＯ４）２、またはＺｒＦ４が好ましく、Ａｌ２（ＳＯ４）３またはＡｌＦ３がより好ましく、ＡｌＦ３が特に好ましい。
【００６３】
＜リチウムイオン二次電池用正極の製造方法＞
本発明におけるリチウムイオン二次電池用正極の製造方法は、前記したリチウムイオン二次電池用正極活物質を製造する工程と、得られた正極活物質、バインダーおよび導電材を含む正極活物質層を正極集電体上に形成する工程を有する。
正極活物質層を形成する工程は公知の手法を用いて行うことができる。例えば、まず正極活物質、導電材およびバインダーを、媒体に溶解もしくは分散させてスラリーを得る、または正極活物質、導電材およびバインダーを、媒体と混練して混練物を得る。次いで、得られたスラリーまたは混練物を正極集電体上（正極表面）に塗工することによって正極活物質層を形成できる。
【００６４】
導電材としては、アセチレンブラック、黒鉛、ケッチェンブラックなどのカーボンブラック等が挙げられる。導電材は、１種でもよく２種以上を使用してもよい。
バインダーとしては、フッ素系樹脂、ポリオレフィン、不飽和結合を有する重合体およびその共重合体、アクリル酸共重合体、メタクリル酸共重合体等のアクリル酸系重合体およびその共重合体等が挙げられる。フッ素系樹脂としては、ポリフッ化ビニリデン、ポリテトラフルオロエチレン等が挙げられる。ポリオレフィンとしては、ポリエチレン、ポリプロピレン等が挙げられる。不飽和結合を有する重合体およびその共重合体としては、スチレン・ブタジエンゴム、イソプレンゴム、ブタジエンゴム等の不飽和結合を有する重合体およびその共重合体、正極集電体としては、アルミニウム箔またはアルミニウム合金箔が挙げられる。
【００６５】
＜リチウムイオン二次電池の製造方法＞
本発明におけるリチウムイオン二次電池の製造方法は、前記したリチウムイオン二次電池用正極を製造する工程と、得られたリチウムイオン二次電池用正極、負極、非水電解質およびセパレータを用いてリチウムイオン二次電池を構成する工程を有する。
リチウムイオン二次電池を構成する工程は公知の手法を用いて行うことができる。
【００６６】
［負極］
負極は、負極集電体上に、負極活物質を含有する負極活物質層を形成して得られる。例えば、負極活物質を有機溶媒と混錬することによってスラリーを調製し、調製したスラリーを負極集電体に塗布、乾燥、プレスすることによって製造できる。
負極集電体としては、例えばニッケル箔、銅箔等を使用できる。
負極活物質は、比較的低い電位でリチウムイオンを吸蔵、放出可能な材料であればよく、例えば、リチウム金属、リチウム合金、炭素材料、周期表１４または１５族の金属を主体とする酸化物、炭素化合物、炭化ケイ素化合物、酸化ケイ素化合物、硫化チタン、炭化ホウ素化合物等を用いることができる。
【００６７】
負極活物質に使用する炭素材料としては、難黒鉛化性炭素、人造黒鉛、天然黒鉛、熱分解炭素類、コークス類、グラファイト類、ガラス状炭素類、有機高分子化合物焼成体、炭素繊維、活性炭、カーボンブラック類などが挙げられる。前記コークス類としては、ピッチコークス、ニードルコークス、石油コークスなどが挙げられる。有機高分子化合物焼成体としては、フェノール樹脂、フラン樹脂などを適当な温度で焼成し炭素化したものが挙げられる。
周期表１４族の金属としては、例えば、Ｓｉ、Ｓｎ等が挙げられる。なかでも、周期表１４族の金属としては、Ｓｉが好ましい。
【００６８】
非水電解質としては、例えば、有機溶媒に電解質塩を溶解させた非水電解液、無機固体電解質、電解質塩を混合または溶解させた固体状もしくはゲル状の高分子電解質等が挙げられる。
【００６９】
有機溶媒としては、非水電解液用の有機溶媒として公知のものを採用できる。例えば、プロピレンカーボネート、エチレンカーボネート、ジエチルカーボネート、ジメチルカーボネート、１，２−ジメトキシエタン、１，２−ジエトキシエタン、γ−ブチロラクトン、ジエチルエーテル、スルホラン、メチルスルホラン、アセトニトリル、酢酸エステル、酪酸エステル、プロピオン酸エステル等が挙げられる。なかでも、電圧安定性の点からは、有機溶媒としては、プロピレンカーボネート等の環状カーボネート類、ジメチルカーボネート、ジエチルカーボネート等の鎖状カーボネート類が好ましい。有機溶媒は、１種でもよく、２種以上で使用してもよい。
【００７０】
無機固体電解質としては、窒化リチウム、ヨウ化リチウムなどが挙げられる。
電解質塩を混合又は溶解させた固体状の高分子電解質に用いられる高分子化合物としては、ポリエチレンオキサイド、ポリプロピレンオキサイド、ポリホスファゼン、ポリアジリジン、ポリエチレンスルフィド、ポリビニルアルコール、ポリフッ化ビニリデン、ポリヘキサフルオロプロピレン、およびこれらの誘導体、混合物、並びに複合体等が挙げられる。
電解質塩を混合又は溶解させたゲル状の高分子電解質に用いられる高分子化合物としては、フッ素系高分子化合物、ポリアクリロニトリル、ポリアクリロニトリルの共重合体、ポリエチレンオキサイド、ポリエチレンオキサイドの共重合体などが挙げられる。フッ素系高分子化合物としては、ポリ（ビニリデンフルオロライド）、ポリ（ビニリデンフルオロライド−ｃｏ−ヘキサフルオロプロピレン）などが挙げられる。
ゲル状電解質のマトリックスとしては、酸化還元反応に対する安定性の観点から、フッ素系高分子化合物が好ましい。
【００７１】
電解質塩は、リチウムイオン二次電池に使用されている公知のものが使用でき、例えば、ＬｉＣｌＯ４、ＬｉＰＦ６、ＬｉＢＦ４、ＣＦ３ＳＯ３Ｌｉ等が挙げられる。
セパレータとしては、例えば、ポリエチレンとポリプロピレンを代表とする微多孔性ポリオレフィンフイルム、ポリフッ化ビニリデンとヘキサフルオロプロピレンの共重合体からなるフィルム、微多孔性ポリオレフィンフイルム表面に無機粒子、アラミド樹脂、フッ素樹脂等を塗布した複合フィルムが挙げられる。
【００７２】
リチウムイオン二次電池の形状は、特に限定されず、コイン型、シート状（フィルム状）、折り畳み状、巻回型有底円筒型、ボタン型等の形状を、用途に応じて適宜選択できる。
【実施例】
【００７３】
以下、実施例を挙げて本発明を具体的に説明するが、本発明は実施例に限定されない。例１〜４と例１３〜２０が本発明の実施例、例５〜１２が比較例である。
（リチウム含有複合酸化物の合成）
本例では炭酸塩共沈法によりリチウム含有複合酸化物を製造した。
硫酸ニッケル（ＩＩ）六水和物１２２ｇ、硫酸コバルト（ＩＩ）七水和物１３０ｇ、および硫酸マンガン（ＩＩ）五水和物４４６ｇの混合物に蒸留水１１５２ｇを加え、前記化合物が均一に溶解した金属塩水溶液からなる原料溶液を調製した。また、硫酸アンモニウム９９ｇに蒸留水４０１ｇを加えて均一に溶解させ、硫酸アンモニウム水溶液を得た。炭酸ナトリウム１ｇに蒸留水１９００ｇを加えて均一に溶解させ、母液とした。さらに、炭酸ナトリウム３５０ｇに蒸留水１８５０ｇを加えて均一に溶解させ炭酸塩水溶液を得た。
次いで、２Ｌのバッフル付きガラス製反応槽に前記母液を入れてマントルヒーターで５０℃に加熱し、反応槽内の溶液を２段傾斜パドル型の撹拌翼で撹拌しながら、原料溶液を５．０ｇ／分の速度で、硫酸アンモニウム溶液を０．５ｇ／分の速度で６時間かけて添加し、Ｎｉ、Ｃｏ、およびＭｎを含有する共沈物を得た。
なお、原料溶液の添加中は、反応槽内のｐＨを８．０に保つように炭酸塩水溶液を添加した。また、析出した遷移金属炭酸塩が酸化しないように、反応槽内に窒素ガスを流量０．５Ｌ／分で流した。
得られた共沈物を加圧ろ過と蒸留水への分散を繰り返しで洗浄し、不純物イオンを取り除いた。ろ液の電気伝導度が１００μＳ／ｃｍ未満となった時点で洗浄を終了し、１２０℃で１５時間乾燥させた。
洗浄および乾燥後の共沈物に含まれる遷移金属の合計の含有量をＺＩＮＣＯＮ指示薬とＥＤＴＡと塩化亜鉛水溶液による逆滴定で求めたところ、８．３６ｍｏｌ／ｋｇであった。
【００７４】
次に、この共沈物３００ｇと、リチウム含有量が２６．９６ｍｏｌ／ｋｇの炭酸リチウム１３９．５ｇとを混合し、酸素含有雰囲気下８８０℃で１６時間焼成して、リチウム含有複合酸化物（Ｉ）の粉末を得た。
リチウム含有複合酸化物（Ｉ）に含まれるＬｉ、Ｎｉ、ＣｏおよびＭｎの量をＩＣＰにより測定した。Ｌｉ：Ｎｉ：Ｃｏ：Ｍｎのモル比は、１．５：０．１６：０．１７：０．６７であった。リチウム含有複合酸化物（Ｉ）の組成は、Ｌｉ（Ｌｉ０．２０Ｎｉ０．１２８Ｃｏ０．１３６Ｍｎ０．５３６）Ｏ２と表記できる。また、このリチウム含有複合酸化物（Ｉ）の平均粒子径Ｄ５０は１０．８μｍであった。
リチウム含有複合酸化物（Ｉ）についてＸ線源としてＣｕＫα線を用いるＸＲＤ測定を行った。ＸＲＤ測定から、リチウム含有複合酸化物（Ａ）は、層状岩塩型結晶構造（空間群Ｒ−３ｍ）であることが確認され、２θ＝２０〜２５°の範囲に層状Ｌｉ２ＭｎＯ３のピークが観察された。
ＸＲＤ測定には、リガク社製の製品名ＲＩＮＴ−ＴＴＲ−ＩＩＩを使用した。測定条件は、電圧５０ｋＶ、管電流３００ｍＡ、走査軸２θ／θで測定範囲θ＝１０〜９０°、サンプリング幅０．０４°、スキャンスピード１°／分とした。
【００７５】
（例１）
［工程（Ｉ）］
１０００ｍＬのポリ容器に乳酸（純度９０％）２０ｇと蒸留水８００ｇを入れて混合し、洗浄液とした。洗浄液のｐＨは２．３であった。さらに、洗浄液にリチウム含有複合酸化物（Ｉ）を２００ｇ加えて撹拌翼を用いて３分間撹拌した。次に撹拌翼を取り出してポリ容器に蓋をして、ローラー式ミキサーを用いて２０ｒｐｍの回転数で２４時間混合した。混合は室温（２５℃）で行った。
前記式（Ｘ１）で算出される酸成分の相対量（Ｘ１）は０．１１であった。
【００７６】
次にろ過を行い、８０℃で１５時間乾燥して洗浄処理されたリチウム含有複合酸化物（ＩＩ）を得た。ろ液のｐＨは６．３であった。ろ液に含まれているリチウムおよび遷移金属（Ｎｉ、Ｃｏ、およびＭｎの合計）の含有量をＩＣＰにより測定した。
前記式（Ｘ２）で算出されるリチウム溶出率（Ｘ２）は３．７％、前記式（Ｘ３）で求められる遷移金属溶出率（Ｘ３）は０．７％であった。
【００７７】
［工程（ＩＩ）］
水溶液の質量に対するＡｌ含有量が、Ａｌ２Ｏ３換算で８．８％の塩基性乳酸アルミニウム水溶液４．２ｇに、蒸留水５．８ｇを加えて混合し、乳酸アルミニウム水溶液（組成物（２））を調製した。乳酸アルミニウム水溶液（組成物（２））の質量に対する金属元素（ｍ）含有量（Ａｌ換算濃度）は、３．７％であった。
フッ化アンモニウム（ＮＨ４Ｆ）１．６２ｇに蒸留水８．３８ｇを加えて混合し、フッ化アンモニウム水溶液（組成物（１））を調製した。フッ化アンモニウム水溶液（組成物（１））の質量に対する陰イオン（Ａ）換算濃度（Ｆ−換算濃度）は、８．３％であった。
工程（Ｉ）で得られた、リチウム含有複合酸化物（ＩＩ）８ｇを撹拌しながら、前記乳酸アルミニウム水溶液（組成物（２））０．６４ｇをスプレーコート法により噴霧し、リチウム含有複合酸化物（ＩＩ）と該乳酸アルミニウム水溶液とを混合しながら接触させた。次に、フッ化アンモニウム水溶液（組成物（１））０．６４ｇをスプレーコート法により噴霧し、リチウム含有複合酸化物（ＩＩ）と乳酸アルミニウム水溶液とフッ化アンモニウム水溶液とを混合しながら接触させリチウム含有複合酸化物（ＩＩＩ）を得た。これらの接触は２５℃で行った。これらの接触により、組成物（１）および組成物（２）は、それらの全量がリチウム含有複合酸化物（ＩＩ）に付着、吸収された。
【００７８】
本工程において、リチウム含有複合酸化物（ＩＩ）に接触させた組成物（１）の量は、前記式（Ｘａ）で求められる陰イオン（Ａ）の相対量（Ｘａ）が０．０３８となる量である。
またリチウム含有複合酸化物（ＩＩ）に接触させた組成物（２）の量は、前記式（Ｘｍ）で求められる金属元素（ｍ）の相対量（Ｘｍ）が０．０１９となる量である。本例で用いた金属元素Ａｌの価数は＋３である。
【００７９】
［工程（ＩＩＩ）］
得られたリチウム含有複合酸化物（ＩＩＩ）を、８０℃で４時間乾燥した後に酸素含有雰囲気下４５０℃で５時間加熱し、リチウム含有複合酸化物粒子の表面の一部にＡｌとＦを含む被覆層を有する粒子からなる正極活物質を得た。
【００８０】
（例２）
例１において、フッ化アンモニウム水溶液の噴霧量を０．３２ｇに変更して、陰イオン（Ａ）の相対量（Ｘａ）を０．０１９とした。その他は実施例１と同様にして、リチウム含有複合酸化物粒子の表面の一部にＡｌとＦを含む被覆層を有する粒子からなる正極活物質を得た。
（例３）
例１において、フッ化アンモニウム水溶液の噴霧量を１．２８ｇに変更して、陰イオン（Ａ）の相対量（Ｘａ）を０．０５７とした。その他は実施例１と同様にして、リチウム含有複合酸化物粒子の表面の一部にＡｌとＦを含む被覆層を有する粒子からなる正極活物質を得た。
【００８１】
（例４）
例１と同様にして工程（Ｉ）を行った。
水溶液の質量に対するＺｒ含量がＺｒＯ２換算で２０．７％の炭酸ジルコニウムアンモニウム水溶液１．７５ｇに、蒸留水３．２６ｇを加えて混合し、炭酸ジルコニウムアンモニウム（組成物（２））を調製した。炭酸ジルコニウムアンモニウム水溶液（組成物（２））の質量に対する金属元素（ｍ）の含有量（Ｚｒ換算濃度）は、７．２％であった。
工程（Ｉ）で得られた、リチウム含有複合酸化物（ＩＩ）８ｇを撹拌しながら、前記炭酸ジルコニウムアンモニウム水溶液（組成物（２））０．６４ｇをスプレーコート法により噴霧し、リチウム含有複合酸化物（ＩＩ）と炭酸ジルコニウムアンモニウム水溶液とを混合しながら接触させた。次に、フッ化アンモニウム水溶液（組成物（１））０．６４ｇをスプレーコート法により噴霧し、リチウム含有複合酸化物（ＩＩ）と炭酸ジルコニウムアンモニウムとフッ化アンモニウム水溶液とを混合しながら接触させリチウム含有複合酸化物（ＩＩＩ）を得た。これらの接触は２５℃で行った。これらの接触により、組成物（１）および組成物（２）は、それらの全量がリチウム含有複合酸化物（ＩＩ）に付着、吸収された。
本工程において、リチウム含有複合酸化物（ＩＩ）に接触させた組成物（１）の量は、前記式（Ｘａ）で求められる陰イオン（Ａ）の相対量（Ｘａ）が０．０３８となる量である。
またリチウム含有複合酸化物（ＩＩ）に接触させた組成物（２）の量は、前記式（Ｘｍ）で求められる金属元素（ｍ）の相対量（Ｘｍ）が０．０２５となる量である。本例で用いた金属元素Ｚｒの価数は＋４である。
例１と同様にして工程（ＩＩＩ）を行い、リチウム含有複合酸化物粒子の表面の一部にＺｒおよびＦを含む被覆層を有する粒子からなる正極活物質を得た。
【００８２】
（例５）
例１の工程（Ｉ）と同様にして洗浄処理したリチウム含有複合酸化物（ＩＩ）を正極活物質とした。
工程（ＩＩ）および（ＩＩＩ）は行わなかった。
（例６）
例１の工程（ＩＩ）において、フッ化アンモニウム水溶液（組成物（１））のスプレーコートを行わなかった。その他は例１と同様にして、リチウム含有複合酸化物粒子の表面の一部にＡｌを含む被覆層を有する粒子からなる正極活物質を得た。
（例７）
例１において、乳酸アルミニウム水溶液の噴霧量を１．２８ｇに変更して、金属元素（ｍ）の相対量（Ｘｍ）を０．０３８とした。また工程（ＩＩ）において、フッ化アンモニウム水溶液（組成物（１））のスプレーコートを行わなかった。その他は例１と同様にして、リチウム含有複合酸化物粒子の表面の一部にＡｌを含む被覆層を有する粒子からなる正極活物質を得た。
【００８３】
（例８）
例１において、工程（Ｉ）を行わず、工程（ＩＩ）ではリチウム含有複合酸化物（Ｉ）を用いた。その他は例１と同様にして、リチウム含有複合酸化物粒子の表面の一部にＡｌおよびＦを含む被覆層を有する粒子からなる正極活物質を得た。
（例９）
例６において、工程（Ｉ）を行わず、工程（ＩＩ）ではリチウム含有複合酸化物（Ｉ）を用いた。その他は例６と同様にして、リチウム含有複合酸化物粒子の表面の一部にＡｌを含む被覆層を有する粒子からなる正極活物質を得た。
【００８４】
（例１０）
例１の工程（ＩＩ）において、乳酸アルミニウム水溶液（組成物（２））のスプレーコートを行わなかった。その他は例１と同様にして、リチウム含有複合酸化物粒子の表面の一部にＦを含む被覆層を有する粒子からなる正極活物質を得た。
（例１１）
例３の工程（ＩＩ）において、乳酸アルミニウム水溶液（組成物（２））のスプレーコートを行わなかった。その他は例３と同様にして、リチウム含有複合酸化物粒子の表面の一部にＦを含む被覆層を有する粒子からなる正極活物質を得た。
（例１２）
例４において、工程（Ｉ）を行わなかった。その他は例４と同様にして、リチウム含有複合酸化物粒子の表面にＺｒおよびＦを含む被覆層を有する粒子からなる正極活物質を得た。
【００８５】
（例１３）
例１の工程（Ｉ）において、５０ｍＬのスクリュー管瓶に乳酸（純度９０％）０．５ｇと蒸留水４０ｇを入れて混合し、洗浄液とした。洗浄液のｐＨは２．４であった。さらにリチウム含有複合酸化物（Ａ）を１０ｇ加えてスターラーを用いて３分間撹拌した。次にスターラーチップを取り出してポリ容器に蓋をして、ローラー式ミキサーを用いて２０ｒｐｍの回転数で２４時間混合した。混合は室温（２５℃）で行った。
前記式（Ｘ１）で算出される酸成分の相対量（Ｘ１）は０．０５であった。
【００８６】
次にろ過を行い、８０℃で１５時間乾燥して、リチウム含有複合酸化物（ＩＩ）を得た。ろ液のｐＨは７．３であった。ろ液に含まれているリチウムおよび遷移金属（Ｎｉ、Ｃｏ、Ｍｎの合計）の含有量をＩＣＰにより測定した。
前記式（Ｘ２）で求められるリチウム溶出率（Ｘ２）は２．０％、前記式（Ｘ３）で求められる遷移金属溶出率（Ｘ３）は０．１％であった。
例１と同様にして工程（ＩＩ）および（ＩＩＩ）を行って、リチウム含有複合酸化物粒子の表面の一部にＡｌとＦを含む被覆層を有する粒子からなる正極活物質を得た。
【００８７】
（例１４〜１８）
例１３において、工程（Ｉ）における洗浄液を表２に示す通りに変更した。これ以外は工程（ＩＩ）および工程（ＩＩＩ）を例１と同様にしてリチウム含有複合酸化物粒子の表面の一部にＡｌとＦを含む被覆層を有する粒子からなる正極活物質を得た。
なお、例１４では、乳酸（純度９０％）１．５ｇと蒸留水４０ｇを混合したものを洗浄液とした。例１５では、硫酸（純度９５％）０．３ｇと蒸留水４０ｇを混合したものを洗浄液とした。例１６では、硫酸（純度９５％）０．６ｇと蒸留水４０ｇを混合したものを洗浄液とした。例１７では、酢酸０．６ｇと蒸留水４０ｇを混合したものを洗浄液とした。例１８では、酢酸０．９ｇと蒸留水４０ｇを混合したものを洗浄液とした。
【００８８】
（例１９）
例１の工程（Ｉ）において、５０ｍＬのスクリュー管瓶に乳酸（純度９０％）１ｇと蒸留水３５ｇを入れて混合し、洗浄液とした。洗浄液のｐＨは２．３であった。さらにリチウム含有複合酸化物（Ｉ）を２０ｇ加えてスターラーを用いて３分間撹拌した。次にスターラーチップを取り出してポリ容器に蓋をして、ローラー式ミキサーを用いて２０ｒｐｍの回転数で２４時間混合した。混合は室温（２５℃）で行った。
前記式（Ｘ１）で算出される酸成分の相対量（Ｘ１）は０．０５であった。
次にろ過を行い、８０℃で１５時間乾燥してリチウム含有複合酸化物（ＩＩ）を得た。ろ液のｐＨは７．４であった。ろ液に含まれているリチウムおよび遷移金属（Ｎｉ、Ｃｏ、Ｍｎの合計）の含有量をＩＣＰにより測定した。
前記式（Ｘ２）で求められるリチウム溶出率（Ｘ２）は１．９、前記式（Ｘ３）で求められる遷移金属溶出率（Ｘ３）は０．１であった。
例１と同様にして工程（ＩＩ）および（ＩＩＩ）を行って、リチウム含有複合酸化物粒子の表面の一部にＡｌとＦを含む被覆層を有する粒子からなる正極活物質を得た。
【００８９】
（例２０）
例１の工程（Ｉ）において、洗浄液として蒸留水４０ｇを用いた。洗浄液のｐＨは６．７であった。この洗浄液を８０℃とし、リチウム含有複合酸化物（Ａ）を１０ｇ加え、液温を８０℃に保ちながら１５時間静置した。
次にろ過を行い、８０℃で１５時間乾燥してリチウム含有複合酸化物（ＩＩ）を得た。ろ液のｐＨは１２．３であった。ろ液に含まれているリチウムおよび遷移金属（Ｎｉ、Ｃｏ、Ｍｎの合計）の含有量をＩＣＰにより測定した。
前記式（Ｘ２）で求められるリチウム溶出率（Ｘ２）は０．２であった。遷移金属の含有量は０．０５未満であったため、小数点以下第２位を四捨五入して０．０とした。
例１と同様にして工程（ＩＩ）および（ＩＩＩ）を行って、リチウム含有複合酸化物粒子の表面の一部にＡｌとＦを含む被覆層を有する粒子からなる正極活物質を得た。
【００９０】
上記例１〜１２の条件を表１に、例１〜７、１３〜２０の条件を表２に示す。
【表１】
2018166123.tif 000002
【００９１】
【表２】
2018166123.tif 000003
【００９２】
［正極体シートの製造］
例１〜２０で得られた正極活物質と、導電材であるアセチレンブラック、およびポリフッ化ビニリデン（バインダー）を１２．０質量％含む溶液（溶媒Ｎ−メチルピロリドン）とを混合し、さらに、Ｎ−メチルピロリドンを添加してスラリーを調製した。このとき、正極活物質とアセチレンブラックとポリフッ化ビニリデンとは、８０：１０：１０の質量比とした。
【００９３】
次いで、このスラリーを、厚さ２０μｍのアルミニウム箔（正極集電体）に、ドクターブレードを用いて片面塗工した。そして、１２０℃で乾燥した後、ロールプレス圧延を２回行い、正極体シートを作製した。
【００９４】
参考例１として、リチウム含有複合酸化物（Ｉ）を正極活物質として用い、上記と同様にして正極体シートを製造した。
【００９５】
［リチウムイオン二次電池の製造］
前記で得られた正極体シートを正極に用い、ステンレス鋼製簡易密閉セル型のリチウムイオン二次電池をアルゴングローブボックス内で組み立てた。
なお、負極には、厚さ５００μｍの金属リチウム箔を用い、負極集電体には厚さ１ｍｍのステンレス板を使用し、セパレータには厚さ２５μｍの多孔質ポリプロピレンを用いた。さらに、電解液には、濃度１ｍｏｌ／ｄｍ３のＬｉＰＦ６溶液を用いた。電解液の溶媒には、ＥＣ（エチレンカーボネート）とＤＥＣ（ジエチルカーボネート）を体積比で１：１の混合溶液を用いた。
【００９６】
［リチウムイオン二次電池の評価］
前記で製造されたリチウムイオン二次電池について、下記の評価を行った。評価結果を表３に示す。
（初期効率）
正極活物質１ｇにつき２０ｍＡの負荷電流で４．６Ｖまで充電し、正極活物質１ｇにつき２０ｍＡの負荷電流で２．０Ｖまで放電した。この時の充電容量、放電容量および充放電効率をそれぞれ初期充電容量、初期放電容量および初期効率とした。
【００９７】
（サイクル特性）
次いで正極活物質１ｇにつき２００ｍＡの負荷電流で４．６Ｖまで充電し、正極活物質１ｇにつき２００ｍＡの負荷電流で２．０Ｖまで高レート放電する充放電サイクルを５０回繰り返した。このとき、２サイクル目の放電容量サイクル初期容量とし、５０サイクル目の放電容量をサイクル初期容量で割った値を算出し、この値をサイクル維持率とした。
【００９８】
【表３】
2018166123.tif 000004
【００９９】
表３の結果より、洗浄液との接触（工程（Ｉ））、およびコーティング（工程（ＩＩ）、（ＩＩＩ））を行い、コーティング液として、組成物（１）および組成物（２）を用いた例１〜４、例１３〜２０は、洗浄液との接触、およびコーティングのいずれも行わなかった参考例１に比べて、初期効率およびサイクル維持率に優れる。
本発明により得られる効果は、以下に説明するように、洗浄液との接触だけによる効果と、コーティングだけによる効果を足し合わせた効果よりも優れた相乗効果であり、予測できない効果である。
すなわち、洗浄液との接触のみを行った例５は、参考例１に比べて初期効率は向上したが、サイクル維持率は同等であった。この結果から、洗浄液と接触させる工程を加えると初期効率のみが向上すると予測される。
しかしながら、洗浄液との接触およびコーティングを行った例１は、コーティングのみを行った例８に比べて、初期効率だけでなく、サイクル維持率も向上した。
【０１００】
一方、洗浄液との接触を行わず、組成物（２）のみを用いてコーティングした例９は、参考例１に比べてサイクル維持率は向上したが、初期効率は同等であった。この結果から、組成物（２）のみを用いてコーティングする工程を加えると、初期効率を維持したまま、サイクル維持率が向上すると予測される。
しかしながら、洗浄液と接触させた後に、組成物（２）のみを用いてコーティングする工程を加えた例６は、例５に比べてサイクル維持率は向上したが、初期効率が低下した。
【０１０１】
そのほか、表３の結果より以下のことがわかる。
コーティング液として組成物（１）および（２）を用いた例１、３と、コーティング液として組成物（１）のみを用いた例１０、１１とをそれぞれ比べると、例１、３の方がサイクル維持率が大幅に向上している。
コーティング液として組成物（１）および（２）を用いた例１、４を比べると、組成物（２）に含まれる金属元素（ｍ）がＡｌである例１の方が、該金属元素（ｍ）がＺｒである例４に比べてサイクル維持率が高い。
洗浄液の条件を変えた例１、１３〜２０を比べると、洗浄液のｐＨが５以下である例１、１３〜１９は、例２０に比べてリチウム溶出率が高く、初期効率が優れている。一方、ろ液のｐＨが７以上である例１３、１５、１９、２０は、例１、１４、１６、１７、１８に比べて遷移金属溶出率が低い。
【産業上の利用可能性】
【０１０２】
本発明は、初期効率およびサイクル維持率を同時に向上させることができるリチウムイオン二次電池用正極活物質、リチウムイオン二次電池用正極、及びリチウムイオン二次電池の製造に好適に用いることができる。
なお、２０１３年７月５日に出願された日本特許出願２０１３−１４２０２９号の明細書、特許請求の範囲、及び要約書の全内容をここに引用し、本発明の明細書の開示として、取り入れるものである。